(57)【要約】【課題】環境に与える負荷が小さく、十分な撥水性を有し、耐候性に優れるとともに、十分な耐アルカリ性を有する撥水膜を備えた撥水膜付き基板の提供。【解決手段】  基板と、前記基板の主面の少なくとも一部に前記基板側から順に形成された中間層および最外層を有する撥水膜と、を備える撥水膜付き基板であって、中間層は、炭素原子数が１〜６のペルフルオロアルキル基と連結基にペルフルオロアルキレン基を含まない基を有するシラン化合物（ａ）を全固形分の主成分として含む中間層用コーティング組成物を用いて形成され、最外層は、末端ペルフルオロアルキル基の炭素原子数が１〜６であるペルフルオロポリエーテル基を有する加水分解性シラン化合物（ｂ）を全固形分に対して７０質量％以上含む最外層用コーティング組成物を用いて形成される撥水膜付き基板。【選択図】図１
2014024288.tif 000002
【特許請求の範囲】
【請求項１】
基板と、前記基板の主面の少なくとも一部に前記基板側から順に形成された中間層および最外層を有する撥水膜と、を備える撥水膜付き基板であって、
前記中間層は、下記一般式（ａ１）で表される加水分解性シラン化合物および／またはその部分加水分解縮合物である含フッ素シラン化合物（ａ）を全固形分の主成分として含む中間層用コーティング組成物を用いて形成され、
前記最外層は、末端のペルフルオロアルキル基の炭素原子数が１〜６であるペルフルオロポリエーテル基を有する加水分解性シラン化合物および／またはその部分加水分解縮合物である含フッ素シラン化合物（ｂ）を全固形分に対して７０質量％以上含む最外層用コーティング組成物を用いて形成される撥水膜付き基板。
ＲＦ１−Ｑ１−ＳｉＲ１（３−ｍ１）Ｘ１ｍ１  …（ａ１）
ただし、式（ａ１）中の記号は以下の通りである。
ＲＦ１：炭素原子数１〜６の炭素−炭素原子間にエーテル性酸素原子を含まないペルフルオロアルキル基を示す。
Ｑ１：炭素原子数１〜６のフッ素原子を含まない２価有機基を示す。
Ｘ１：炭素原子数１〜１０のアルコキシ基、炭素原子数２〜１０のオキシアルコキシ基、炭素原子数２〜１０のアシロキシ基、炭素原子数２〜１０のアルケニルオキシ基、ハロゲン原子またはイソシアネート基を示す。ｍ１個のＸ１は、互いに同一であっても異なってもよい。
Ｒ１：水素原子または、水素原子の一部または全部が置換されていてもよいフッ素原子を含まない炭素原子数１〜８の一価炭化水素基を示す。３−ｍ１個のＲ１は互いに同一であっても異なってもよい。
ｍ１：１〜３の整数を示す。
【請求項２】
前記ペルフルオロポリエーテル基を有する加水分解性シラン化合物が、下記式（ｂ１）で表される化合物および下記式（ｂ２）で表される化合物から選ばれる少なくとも１種である、請求項１に記載の撥水膜付き基板。
Ａ２−Ｑ２−ＳｉＸ２ｍ２Ｒ２３−ｍ２      …（ｂ１）
Ａ３−Ｑ３−｛ＣＨ２ＣＨ（ＳｉＸ３ｍ３Ｒ３３−ｍ３）｝ｎ−Ｈ      …（ｂ２）
ただし、式（ｂ１）および式（ｂ２）中の記号は、それぞれ式毎に独立して、以下の通りである。
Ａ２、Ａ３：下記式（１）で表される基である。
【化１】
2014024288.tif 000006
（式（１）中、ＲＦ２は炭素原子数が１〜６のペルフルオロアルキル基を示す。ａ、ｂ、ｃ、ｄは、それぞれ独立して、０または１以上の整数を示し、ａ＋ｂ＋ｃ＋ｄは、少なくとも１以上であり、ａ、ｂ、ｃ、ｄでくくられた各繰り返し単位の存在順序は、式中において限定されない。）
Ｑ２、Ｑ３：−Ｃ（＝Ｏ）ＮＨ−、−Ｃ（＝Ｏ）Ｎ（ＣＨ３）−、−Ｃ（＝Ｏ）Ｎ（Ｃ６Ｈ５）−から選ばれるアミド結合、ウレタン結合、エーテル結合、エステル結合、−ＣＦ２−基およびフェニレン基から選ばれる１種または２種を含有してもよい、−ＣＨ２−単位の繰返しからなる炭素原子数２〜１２の２価の有機基を示す（ただし、−ＣＨ２−基の水素原子の１個は−ＯＨ基で置換されていてもよい。）。
Ｘ２、Ｘ３：炭素原子数１〜１０のアルコキシ基、炭素原子数２〜１０のオキシアルコキシ基、炭素原子数２〜１０のアシロキシ基、炭素原子数２〜１０のアルケニルオキシ基、ハロゲン原子またはイソシアネート基を示す。ｍ２個のＸ２およびｍ３個のＸ３は、それぞれ互いに同一であっても異なってもよい。
Ｒ２、Ｒ３：水素原子または、水素原子の一部または全部が置換されていてもよいフッ素原子を含まない炭素原子数１〜８の一価炭化水素基を示す。３−ｍ２個のＲ２および３−ｍ３個のＲ３は、それぞれ互いに同一であっても異なってもよい。
ｍ２、ｍ３：１〜３の整数を示す。
ｎ：１〜１０の整数を示す。
【請求項３】
前記式（ｂ１）におけるＡ２および前記式（ｂ２）におけるＡ３が、それぞれ下記式（１１）〜（１５）のいずれかで表される基である請求項２に記載の撥水膜付き基板。
ＣＦ３−（ＯＣＦ２）ｃ−…（１１）
ＣＦ３−（ＯＣＦ２ＣＦ２）ａ−（ＯＣＦ２）ｃ−      …（１２）
ＣＦ３ＣＦ２−（ＯＣＦ２ＣＦ２）ａ−      …（１３）
ＣＦ３ＣＦ２ＣＦ２−（ＯＣＦ２ＣＦ２ＣＦ２）ｄ−    …（１４）
ＣＦ３ＣＦ２ＣＦ２−｛ＯＣＦ（ＣＦ３）ＣＦ２｝ｂ−  …（１５）
（ただし、式（１１）〜（１５）中、それぞれ式毎に独立して、ａ、ｂ、ｃ、ｄは、それぞれ独立に、０または１以上の整数を示し、ａ＋ｂ＋ｃ＋ｄは、少なくとも１以上であり、ａ、ｂ、ｃ、ｄでくくられた各繰り返し単位の存在順序は、式中において限定されない。）
【請求項４】
前記式（ｂ１）で表される化合物が、下記式（ｂ１１）〜（ｂ１６）でそれぞれ表される化合物から選ばれる少なくとも１種である、請求項２または３に記載の撥水膜付き基板。
ＣＦ３−（ＯＣＦ２ＣＦ２）ａ−ＯＣＦ２−ＣＯＮＨＣ３Ｈ６Ｓｉ（ＯＣＨ３）３…（ｂ１１）
ＣＦ３−（ＯＣＦ２ＣＦ２）ａ−ＯＣＦ２−ＣＯＮＨＣ３Ｈ６Ｓｉ（ＯＣ２Ｈ５）３…（ｂ１２）
ＣＦ３−（ＯＣＦ２ＣＦ２）ａ−ＯＣＦ２−ＣＯＮＨＣ２Ｈ４Ｓｉ（ＯＣＨ３）３…（ｂ１３）
ＣＦ３−（ＯＣＦ２ＣＦ２）ａ−ＯＣＦ２−ＣＯＮＨＣ２Ｈ４Ｓｉ（ＯＣ２Ｈ５）３…（ｂ１４）
ＣＦ３−（ＯＣＦ２ＣＦ２）ａ−ＯＣＦ２−Ｃ２Ｈ４Ｓｉ（ＯＣＨ３）３…（ｂ１５）
ＣＦ３−（ＯＣＦ２ＣＦ２）ａ−ＯＣＦ２−Ｃ２Ｈ４Ｓｉ（ＯＣ２Ｈ５）３…（ｂ１６）
（ただし、式（ｂ１１）〜（ｂ１６）中、それぞれ式毎に独立して、ａ＝７〜８、平均値：７．３を示す。）
【請求項５】
前記式（ｂ１）で表される化合物が、前記式（ｂ１１）で表される化合物である請求項４に記載の撥水膜付き基板。
【請求項６】
前記一般式（ａ１）で表される加水分解性シラン化合物が、下記式（ａ１１）〜（ａ１６）でそれぞれ表される化合物から選ばれる少なくとも１種である、請求項１〜５のいずれか１項に記載の撥水膜付き基板。
Ｆ（ＣＦ２）ｅ（ＣＨ２）ｆＳｉＸ１３…（ａ１１）
Ｆ（ＣＦ２）ｅ（ＣＨ２）ｆＳｉ（Ｒ１）Ｘ１２…（ａ１２）
Ｆ（ＣＦ２）ｅＣＯＮＨ（ＣＨ２）ｇＳｉＸ１３…（ａ１３）
Ｆ（ＣＦ２）ｅＣＯＮＨ（ＣＨ２）ｇＳｉ（Ｒ１）Ｘ１２…（ａ１４）
Ｆ（ＣＦ２）ｅＣＯＮＨ（ＣＨ２）ｈＮＨ（ＣＨ２）５−ｈＳｉＸ１３…（ａ１５）
Ｆ（ＣＦ２）ｅＣＯＮＨ（ＣＨ２）ｈＮＨ（ＣＨ２）５−ｈＳｉ（Ｒ１）Ｘ１２…（ａ１６）
（ただし、式（ａ１１）〜（ａ１６）中、それぞれ式毎に独立して、ｅは１〜６の整数、ｆは１〜６の整数、ｇは１〜５の整数、ｈは１〜４の整数である。Ｘ１は、それぞれ式毎に独立して、互いに同一であっても異なってもよい、炭素原子数１〜１０のアルコキシ基、炭素原子数２〜１０のオキシアルコキシ基、炭素原子数２〜１０のアシロキシ基、炭素原子数２〜１０のアルケニルオキシ基、ハロゲン原子またはイソシアネート基を示す。Ｒ１は、それぞれ式毎に独立して、水素原子または、水素原子の一部または全部が置換されていてもよいフッ素原子を含まない炭素原子数１〜８の一価炭化水素基を示す。）
【請求項７】
前記一般式（ａ１）で表される加水分解性シラン化合物が、Ｆ（ＣＦ２）６（ＣＨ２）２ＳｉＣｌ３、Ｆ（ＣＦ２）６（ＣＨ２）２Ｓｉ（ＮＣＯ）３、Ｆ（ＣＦ２）６（ＣＨ２）２Ｓｉ（ＯＣＨ３）３、およびＦ（ＣＦ２）６（ＣＨ２）２Ｓｉ（ＯＣ２Ｈ５）３から選ばれる少なくとも１種である請求項１〜６のいずれか１項に記載の撥水膜付き基板。
【請求項８】
前記撥水膜は、さらに、前記基板と中間層の間に、４官能加水分解性シラン化合物および／またはその部分加水分解縮合物である加水分解性シラン化合物（ｃ）を全固形分の主成分として含む下地層用コーティング組成物を用いて形成される下地層を有する請求項１〜７のいずれか１項に記載の撥水膜付き基板。
【請求項９】
前記４官能加水分解性シラン化合物がＳｉＣｌ４、Ｓｉ（ＮＣＯ）４、Ｓｉ（ＯＣＨ３）４、およびＳｉ（ＯＣ２Ｈ５）４から選ばれる少なくとも１種である請求項８に記載の撥水膜付き基板。
【発明の詳細な説明】
【技術分野】
【０００１】
本発明は、撥水膜付き基板に係り、特に、環境に与える負荷が小さく、十分な撥水性を有し、耐候性に優れるとともに、耐アルカリ性にも優れる撥水膜を有する撥水膜付き基板に関する。
【背景技術】
【０００２】
基板の表面に撥水性を付与する方法としては、ペルフルオロアルキル基やペルフルオロポリエーテル基と加水分解性シリル基とをともに有する含フッ素シラン化合物を溶媒に溶解させた撥水剤組成物を基板に塗布し、乾燥することによって撥水膜を形成する方法が知られている。
【０００３】
撥水膜は、表面に撥水性が求められる様々な物品に使用されるが、撥水性以外の特性については、それぞれの物品が使用される環境等に応じて適宜求められる特性が付与されている。例えば、自動車ガラスのように運輸輸送分野で使用される物品における撥水膜は、高い撥水性が求められるとともに、耐候性の付与が強く求められている。さらには、異物の付着や洗剤を用いた洗浄処理から撥水膜を保護するために耐アルカリ性の付与も求められている。
【０００４】
上記要求を満たす撥水膜として、例えば、特許文献１においては、ペルフルオロアルキル基と加水分解性シリル基とを有する含フッ素シラン化合物と、ペルフルオロポリエーテル基と加水分解性シリル基とを有する含フッ素シラン化合物を組み合わせた撥水膜形成用組成物を用いて形成された物品が記載されている。
【０００５】
ところが、最近、上記撥水膜の製造において一般的に使用されてきた炭素原子数８以上のペルフルオロアルキル基を有する化合物は、環境負荷が高いとして、その使用が法規制や自主規制の対象となってきている。また、撥水膜にはより高い耐アルカリ性が要求されるようになっている。
【０００６】
ここで、特許文献１に記載の撥水膜形成用組成物において、炭素原子数８以上のペルフルオロアルキル基を有する化合物を用いた場合には、上記より高いレベルの耐アルカリ性に対して対応可能である。しかしながら、環境負荷の低い炭素原子数６以下のペルフルオロアルキル基を有する含フッ素化合物を用いた場合には、撥水性や耐候性については炭素原子数８以上のペルフルオロアルキル基を有する化合物を用いた場合と同等の高いレベルが維持できるものの、耐アルカリ性が十分でないという問題があった。
【先行技術文献】
【特許文献】
【０００７】
【特許文献１】国際公開第２０１１／０１６４５８号公報
【発明の概要】
【発明が解決しようとする課題】
【０００８】
本発明は、環境に与える負荷が小さく、十分な撥水性を有し、耐候性に優れるとともに、十分な耐アルカリ性を有する撥水膜を備えた撥水膜付き基板の提供を目的とする。
【課題を解決するための手段】
【０００９】
本発明は、基板と、前記基板の主面の少なくとも一部に前記基板側から順に形成された中間層および最外層を有する撥水膜と、を備える撥水膜付き基板であって、
前記中間層は、下記一般式（ａ１）で表される加水分解性シラン化合物および／またはその部分加水分解縮合物である含フッ素シラン化合物（ａ）を全固形分の主成分として含む中間層用コーティング組成物を用いて形成され、
前記最外層は、末端のペルフルオロアルキル基の炭素原子数が１〜６であるペルフルオロポリエーテル基を有する加水分解性シラン化合物および／またはその部分加水分解縮合物である含フッ素シラン化合物（ｂ）を全固形分に対して７０質量％以上含む最外層用コーティング組成物を用いて形成される撥水膜付き基板を提供する。
ＲＦ１−Ｑ１−ＳｉＲ１（３−ｍ１）Ｘ１ｍ１  …（ａ１）
ただし、式（ａ１）中の記号は以下の通りである。
ＲＦ１：炭素原子数１〜６の炭素−炭素原子間にエーテル性酸素原子を含まないペルフルオロアルキル基を示す。
Ｑ１：炭素原子数１〜６のフッ素原子を含まない２価有機基を示す。
Ｘ１：炭素原子数１〜１０のアルコキシ基、炭素原子数２〜１０のオキシアルコキシ基、炭素原子数２〜１０のアシロキシ基、炭素原子数２〜１０のアルケニルオキシ基、ハロゲン原子またはイソシアネート基を示す。ｍ１個のＸ１は、互いに同一であっても異なってもよい。
Ｒ１：水素原子または、水素原子の一部または全部が置換されていてもよいフッ素原子を含まない炭素原子数１〜８の一価炭化水素基を示す。３−ｍ１個のＲ１は互いに同一であっても異なってもよい。
ｍ１：１〜３の整数を示す。
【発明の効果】
【００１０】
本発明によれば、環境に与える負荷が小さく、十分な撥水性を有し、耐候性に優れるとともに、十分な耐アルカリ性を有する撥水膜を備えた撥水膜付き基板の提供ができる。
【図面の簡単な説明】
【００１１】
【図１】本発明の撥水膜付き基板の実施形態の一例を示す断面図である。
【図２】本発明の撥水膜付き基板の実施形態の別の一例を示す断面図である。
【発明を実施するための形態】
【００１２】
以下に本発明の実施の形態を説明する。なお、本発明は、下記説明に限定して解釈されるものではない。
本明細書における式（ａ１）で表される化合物を、化合物（ａ１）といい、式（１）で表される基を、基（１）という。他の化合物および基についても同様である。
【００１３】
本発明の撥水膜付き基板は、基板と、前記基板の主面の少なくとも一部に前記基板側から順に形成された以下の中間層および最外層を有する撥水膜と、を備える。
中間層は、上記一般式（ａ１）で表される加水分解性シラン化合物および／またはその部分加水分解縮合物である含フッ素シラン化合物（ａ）を全固形分の主成分として含む中間層用コーティング組成物を用いて形成される。
最外層は、末端のペルフルオロアルキル基の炭素原子数が１〜６であるペルフルオロポリエーテル基を有する加水分解性シラン化合物および／またはその部分加水分解縮合物である含フッ素シラン化合物（ｂ）を全固形分に対して７０質量％以上含む最外層用コーティング組成物を用いて形成される。
【００１４】
なお、本明細書において、特定の成分を「全固形分の主成分として含む」とは、全固形分の５０質量％を超えて該特定の成分を含有することをいう。また、固形分とは、各層用のコーティング組成物において、これを用いて形成された層の構成成分としてそれ自体または反応生成物のかたちで残留する成分をいう。
【００１５】
本発明の撥水膜付き基板が有する撥水膜は、最外層が上記最外層用コーティング組成物を用いて形成されることで、十分な撥水性と耐アルカリ性の発現が可能となり、中間層が上記中間層用コーティング組成物を用いて形成されることで、優れた耐候性の発現が可能となる。また、上記最外層用コーティング組成物および上記中間層用コーティング組成物は、いずれも、炭素原子数６以下のペルフルオロアルキル基を有する含フッ素化合物を主体として構成され、環境に与える負荷が少ない。
【００１６】
本発明の撥水膜付き基板は、さらに、前記基板と中間層の間に、４官能加水分解性シラン化合物および／またはその部分加水分解縮合物である加水分解性シラン化合物（ｃ）を全固形分の主成分として含む下地層用コーティング組成物を用いて形成される下地層を有していてもよい。上記下地層用コーティング組成物を用いて形成される下地層を有することで、さらに耐候性の点で優れた撥水膜付き基板が得られる。
本発明の撥水膜付き基板は、基板と、前記基板の主面の少なくとも一部に形成された上記撥水膜と、を備える。基板における撥水膜の形成領域は、基板の主面上であれば特に制限されず、一方の主面の全面または、例えば端部を除く全領域に形成されることが好ましい。
【００１７】
図１に本発明の撥水膜付き基板の実施形態の一例の断面図を示す。図１は、基板２の一方の主面に基板２側から順に形成された中間層３２および最外層３１を有する撥水膜３を備える撥水膜付き基板１Ａの断面図である。また、図２に本発明の撥水膜付き基板の実施形態の別の一例の断面図を示す。図２は、基板２の一方の主面に基板２側から順に形成された下地層３３、中間層３２および最外層３１を有する撥水膜３を備える撥水膜付き基板１Ｂの断面図である。
【００１８】
以下、撥水膜付き基板１Ａ、１Ｂを例として、本発明の実施形態の撥水膜付き基板を構成する各構成要素について説明する。
［基板］
本発明の実施形態の撥水膜付き基板に用いる基板２は、一般に撥水性の付与が求められている材質からなる基板であれば特に限定されず、金属、プラスチック、ガラス、セラミック、またはその組み合わせ（複合材料、積層材料等）からなる基板が好ましく使用される。ガラスまたはプラスチック等の透明な基板が好ましく、特にガラスが好ましい。ガラスとしては、通常のソーダライムガラス、ホウ珪酸ガラス、無アルカリガラス、石英ガラス等が挙げられ、これらのうちでもソーダライムガラスが特に好ましい。また、プラスチックとしては、ポリメチルメタクリレートなどのアクリル系樹脂やポリフェニレンカーボネートなどの芳香族ポリカーボネート系樹脂、ポリエチレンテレフタレート（ＰＥＴ）などの芳香族ポリエステル系樹脂等が挙げられ、これらのうちでもポリエチレンテレフタレート（ＰＥＴ）が好ましい。
【００１９】
基板２の形状は平板でもよく、全面または一部が曲率を有していてもよい。基板２の厚さは撥水膜付き基板の用途により適宜選択できるが、一般的には１〜１０ｍｍであることが好ましい。
【００２０】
本発明の実施形態に用いる上記基板２としては、目的に応じて、その表面に酸処理（希釈したフッ酸、硫酸、塩酸等を用いた処理）、アルカリ処理（水酸化ナトリウム水溶液等を用いた処理）または放電処理（プラズマ照射、コロナ照射、電子線照射等）等が施されたものを用いてもよい。また、基板２は、その表面に蒸着膜、スパッタ膜、湿式法等により形成された各種の膜が設けられたものでもよい。基板２がソーダライムガラスである場合は、Ｎａイオンの溶出を防止する膜を設けることが耐久性の点で好ましい。基板２がフロート法で製造されたガラスである場合は、表面錫量の少ないトップ面に撥水膜３を設けることが耐久性の点で好ましい。
【００２１】
［撥水膜］
本発明の実施形態において、基板２上に形成される撥水膜３は、図１に示す撥水膜付き基板１Ａのように、基板２側から順に形成される中間層３２および最外層３１からなってもよく、図２に示す撥水膜付き基板１Ｂのように、基板２側から順に形成される下地層３３、中間層３２および最外層３１からなってもよい。
【００２２】
（中間層）
中間層３２は、上記基板２上の撥水膜３が形成される領域に、以下に説明する中間層用コーティング組成物を用いて形成される、撥水膜３の主として耐候性に寄与する層である。撥水膜３が図２に示す撥水膜付き基板１Ｂのように下地層３３を有する場合には基板２上に形成された下地層３３上に形成され、図１に示す撥水膜付き基板１Ａのように、下地層３３を有しない場合は基板２上に直接形成される。
【００２３】
中間層３２を形成するための中間層用コーティング組成物は、下記一般式（ａ１）で表される加水分解性シラン化合物および／またはその部分加水分解縮合物である含フッ素シラン化合物（ａ）を全固形分の主成分として含む組成物である。
ＲＦ１−Ｑ１−ＳｉＲ１（３−ｍ１）Ｘ１ｍ１  …（ａ１）
ただし、式（ａ１）中の記号は以下の通りである。
ＲＦ１：炭素原子数１〜６の炭素−炭素原子間にエーテル性酸素原子を含まないペルフルオロアルキル基を示す。
Ｑ１：炭素原子数１〜６のフッ素原子を含まない２価有機基を示す。
Ｘ１：炭素原子数１〜１０のアルコキシ基、炭素原子数２〜１０のオキシアルコキシ基、炭素原子数２〜１０のアシロキシ基、炭素原子数２〜１０のアルケニルオキシ基、ハロゲン原子またはイソシアネート基を示す。ｍ１個のＸ１は、互いに同一であっても異なってもよい。なお、ケイ素原子に結合するこれらの基は、加水分解してケイ素原子に結合する水酸基（シラノール基）を生成することが可能な加水分解性基である。
Ｒ１：水素原子または、水素原子の一部または全部が置換されていてもよいフッ素原子を含まない炭素原子数１〜８の一価炭化水素基を示す。３−ｍ１個のＲ１は互いに同一であっても異なってもよい。
ｍ１：１〜３の整数を示す。
【００２４】
化合物（ａ１）は、ケイ素原子に１個の含フッ素有機基（ＲＦ１−Ｑ１−）基と、３−ｍ１個の炭化水素基（Ｒ１）と、ｍ１（ｍ１は１〜３の整数）個の加水分解性基（Ｘ１）とが結合した含フッ素加水分解性シラン化合物である。
ＲＦ１−Ｑ１−基における、ＲＦ１は環構造を有していてもよい炭素原子数１〜６の炭素−炭素原子間にエーテル性酸素原子を含まないペルフルオロアルキル基を示す。ＲＦ１は、前記条件を満たせば、直鎖構造であってもよく、分岐構造であってもよく、環状構造であってもよく、分岐構造および環状構造を部分的に有する構造であってもよい。これらのなかでもＲＦ１としては、直鎖構造または分岐構造が好ましく、直鎖構造がより好ましい。ＲＦ１の炭素原子数は３〜６が好ましい。
【００２５】
Ｑ１は、炭素原子数１〜６のフッ素原子を含まない２価有機基を示す。Ｑ１の炭素原子数は１〜６であり、１〜３が特に好ましい。Ｑ１は、好ましくは、−（ＣＨ２）ｆ（ｆは、１〜６の整数である）、−ＣＯＮＨ（ＣＨ２）ｇ（ｇは、１〜５の整数である）および−ＣＯＮＨ（ＣＨ２）ｈＮＨ（ＣＨ２）５−ｈ（ｈは、１〜４の整数である）から選ばれる２価有機基が挙げられ、より好ましくは、−（ＣＨ２）２、−ＣＯＮＨ（ＣＨ２）３、−ＣＯＮＨ（ＣＨ２）２ＮＨ（ＣＨ２）３等が挙げられる。
【００２６】
ＲＦ１−Ｑ１−基は、上記炭素原子数１〜６のペルフルオロアルキル基（ＲＦ１）とフッ素原子を含まない炭素原子数１〜６の２価有機基（Ｑ１）とからなる含フッ素有機基である。このような化学構造のＲＦ１−Ｑ１−基は、分解生成物として炭素原子数８以上のペルフルオロアルキル基を有する化合物を生成することがないため、環境負荷が少ない。
【００２７】
化合物（ａ１）におけるＸ１は、炭素原子数１〜１０のアルコキシ基、炭素原子数２〜１０のオキシアルコキシ基、炭素原子数２〜１０のアシロキシ基、炭素原子数２〜１０のアルケニルオキシ基、ハロゲン原子またはイソシアネート基を示す。
【００２８】
Ｘ１として具体的には、化合物（ａ１）の安定性と加水分解のし易さとのバランスの点から、炭素原子数１〜１０のアルコキシ基、イソシアネート基およびハロゲン原子が好ましい。ハロゲン原子としては、塩素原子が好ましい。アルコキシ基としては、炭素原子数１〜４のアルコキシ基が好ましく、メトキシ基またはエトキシ基がより好ましい。化合物（ａ１）におけるＸ１としては、塩素原子、イソシアネート基、メトキシ基、エトキシ基が特に好ましい。これらは、製造上の目的、用途等に応じて適宜選択され用いられる。化合物（ａ１）中にＸ１が複数個存在する場合には、Ｘ１が同じ基でも異なる基でもよく、同じ基であることが入手しやすさの点で好ましい。
【００２９】
ｍ１は、化合物（ａ１）中の加水分解性基（Ｘ１）の個数を示し、その数は１〜３の整数である。ｍ１が１以上であれば、得られる中間層３２と最外層３１および、下地層３３または基板２との密着性が良好となる。ｍ１は、得られる中間層３２と上記各層や基板２との密着性の点から、２または３が好ましく、３が特に好ましい。
【００３０】
Ｒ１は、水素原子または、水素原子の一部または全部が置換されていてもよいフッ素原子を含まない炭素原子数１〜８の一価炭化水素基を示す。原料の入手や取り扱いが容易である点から、炭素原子数１〜４のアルキル基が好ましく、メチル基またはエチル基が特に好ましい。化合物（ａ１）中のＲ１の個数は３−ｍ１個である。化合物（ａ１）中にＲ１が複数個存在する場合には、Ｒ１が同じ基でも異なる基でもよく、同じ基であることが入手しやすさの点で好ましい。
本発明において、化合物（ａ１）は１種を単独で用いてもよく、２種以上を併用してもよい。
【００３１】
化合物（ａ１）としては、得られる中間層３２における撥水膜３の耐候性向上への寄与の大きさおよび合成のし易さの点から、下記式（ａ１１）〜（ａ１６）でそれぞれ表される化合物が挙げられる。
Ｆ（ＣＦ２）ｅ（ＣＨ２）ｆＳｉＸ１３…（ａ１１）
Ｆ（ＣＦ２）ｅ（ＣＨ２）ｆＳｉ（Ｒ１）Ｘ１２…（ａ１２）
Ｆ（ＣＦ２）ｅＣＯＮＨ（ＣＨ２）ｇＳｉＸ１３…（ａ１３）
Ｆ（ＣＦ２）ｅＣＯＮＨ（ＣＨ２）ｇＳｉ（Ｒ１）Ｘ１２…（ａ１４）
Ｆ（ＣＦ２）ｅＣＯＮＨ（ＣＨ２）ｈＮＨ（ＣＨ２）５−ｈＳｉＸ１３…（ａ１５）
Ｆ（ＣＦ２）ｅＣＯＮＨ（ＣＨ２）ｈＮＨ（ＣＨ２）５−ｈＳｉ（Ｒ１）Ｘ１２…（ａ１６）
（ただし、式（ａ１１）〜（ａ１６）中、それぞれ式毎に独立して、ｅは１〜６の整数、ｆは１〜６の整数、ｇは１〜５の整数、ｈは１〜４の整数であり、Ｘ１およびＲ１の意味および好ましい態様は、上記式（ａ１）と同様である。）
【００３２】
化合物（ａ１１）〜（ａ１６）は、単独でまたは２種以上を組合せて用いることができる。本発明においては、これらのなかでも化合物（ａ１１）が好ましく、Ｆ（ＣＦ２）６（ＣＨ２）２ＳｉＸ１３（ただし、式中、Ｘ１の意味および好ましい態様は、上記式（ａ１）と同様である。）がより好ましい。具体的には、Ｆ（ＣＦ２）６（ＣＨ２）２ＳｉＣｌ３、Ｆ（ＣＦ２）６（ＣＨ２）２Ｓｉ（ＮＣＯ）３、Ｆ（ＣＦ２）６（ＣＨ２）２Ｓｉ（ＯＣＨ３）３、およびＦ（ＣＦ２）６（ＣＨ２）２Ｓｉ（ＯＣ２Ｈ５）３が挙げられる。このなかでもさらに３個のＸ１が全て塩素原子である、Ｆ（ＣＦ２）６（ＣＨ２）２ＳｉＣｌ３がより好ましい。
本発明に用いる上記化合物（ａ１）は、一般的な方法で製造可能である。また、化合物（ａ１）としては市販品があるので、本発明にはこのような市販品を用いることも可能である。
【００３３】
中間層用コーティング組成物中に含まれる含フッ素シラン化合物（ａ）は、化合物（ａ１）および／またはその部分加水分解縮合物からなる。化合物（ａ１）のような加水分解性シラン化合物の部分加水分解縮合物とは、溶媒中で酸触媒やアルカリ触媒などの触媒と水の存在下に該化合物が有する加水分解性基の全部または一部が加水分解し、次いで脱水縮合することによって生成するオリゴマー（多量体）をいう。ただし、この部分加水分解縮合物の縮合度（多量化度）は、生成物が溶媒に溶解する程度である必要がある。化合物（ａ）としては、化合物（ａ１）であっても、化合物（ａ１）の部分加水分解縮合物であってもよく、化合物（ａ１）とその部分加水分解縮合物との混合物、例えば、未反応の化合物（ａ１）が含まれる化合物（ａ１）の部分加水分解縮合物であってもよい。
【００３４】
中間層用コーティング組成物に含まれる含フッ素シラン化合物（ａ）は、該組成物中の全固形分の主成分であり、全固形分中に５０質量％を超えて含まれる成分である。中間層用コーティング組成物の全固形分における含フッ素シラン化合物（ａ）の含有量は５０質量％を超え１００質量％であり、８０〜１００質量％が好ましく、耐候性の観点から１００質量％がより好ましい。
【００３５】
中間層用コーティング組成物が含フッ素シラン化合物（ａ）を上記範囲で含有することで、得られる中間層３２は主として含フッ素シラン化合物（ａ）が加水分解縮合してシロキサン結合を形成した層となり、撥水膜３に十分な耐候性を付与することが可能となる。中間層用コーティング組成物は、固形分中にシロキサン結合を形成する成分として含フッ素シラン化合物（ａ）以外の加水分解性シラン化合物を本発明の効果を損なわない範囲で含有できる。さらに、中間層用コーティング組成物は本発明の効果を損なわない範囲で加水分解性シラン化合物以外の固形分として、各種目的に応じた機能性添加剤を含んでもよい。
【００３６】
上記含フッ素シラン化合物（ａ）以外の加水分解性シラン化合物としては、好ましくは、最外層用コーティング組成物が含有する、ペルフルオロポリエーテル基（ただし、末端のペルフルオロアルキル基の炭素原子数が１〜６である。）を有する加水分解性シラン化合物および／またはその部分加水分解縮合物である含フッ素シラン化合物（ｂ）が挙げられる。ここで、中間層用コーティング組成物が、含フッ素シラン化合物（ａ）と含フッ素シラン化合物（ｂ）を含む場合には、含フッ素シラン化合物（ａ）と含フッ素シラン化合物（ｂ）との部分加水分解共縮合物を含んでもよい。以下、「含フッ素シラン化合物（ａ）と含フッ素シラン化合物（ｂ）を含む」とは、これらの部分加水分解共縮合物を含むことを包含するものである。
【００３７】
なお、中間層用コーティング組成物において、含フッ素シラン化合物（ａ）以外の加水分解性シラン化合物は、実質的に、分解生成物として炭素原子数８以上のペルフルオロアルキル基を有する化合物を生成する化合物を含まない。中間層用コーティング組成物において必須成分である含フッ素シラン化合物（ａ）および、含フッ素シラン化合物（ａ）以外の加水分解性シラン化合物として好ましく用いられる含フッ素シラン化合物（ｂ）については、これらが有するペルフルオロアルキル基の炭素原子数は６以下であり環境に与える負荷は低い。
【００３８】
ここで、上記含フッ素シラン化合物（ａ）と含フッ素シラン化合物（ｂ）の部分加水分解共縮合物とは、上記と同様に、溶媒中で酸触媒やアルカリ触媒などの触媒存在下に、これらの化合物が有する加水分解性基の全部または一部が加水分解し、次いで脱水縮合することによって生成するオリゴマー（多量体）をいう。ここでは、含フッ素シラン化合物（ａ）と含フッ素シラン化合物（ｂ）を加水分解縮合して得られるものであることより、部分加水分解「共」縮合物と呼ぶ。この部分加水分解共縮合物の縮合度（多量化度）は、生成物が溶媒に溶解する程度である必要がある。
【００３９】
上記含フッ素シラン化合物（ａ）と含フッ素シラン化合物（ｂ）の部分加水分解共縮合物は、所定量の含フッ素シラン化合物（ａ）と含フッ素シラン化合物（ｂ）を溶媒に溶解し、酸触媒やアルカリ触媒などの触媒と水の存在下に所定時間攪拌することによって製造できる。酸触媒としては、塩酸、硝酸、酢酸、硫酸、燐酸、スルホン酸、メタンスルホン酸、ｐ−トルエンスルホン酸等を使用できる。アルカリ触媒としては、水酸化ナトリウム、水酸化カリウム、アンモニア等を使用できる。これら触媒の水溶液を使用することにより、加水分解に必要な水を反応系に存在させることができる。触媒と水の存在下に加熱することにより反応を促進することもできるが、反応が進みすぎると縮合度が上がりすぎ、溶媒不溶性の生成物するおそれが生じる。適当な量の触媒が存在する限り常温で反応させることが好ましい。得られた部分加水分解共縮合物の溶液はそのまま中間層用コーティング組成物として使用することができる。
【００４０】
上記部分加水分解共縮合物を使用することにより、より性能の高い中間層を形成することができる。例えば、含フッ素シラン化合物（ａ）と含フッ素シラン化合物（ｂ）から形成される中間層の場合、中間層は両化合物の加水分解共縮合物からなることより、両化合物に由来する単位が均一に分布した層であることが好ましいと考えられる。両化合物の加水分解共縮合物は比較的短時間で形成されることより、含フッ素シラン化合物（ａ）と含フッ素シラン化合物（ｂ）から直に形成される層においては両化合物に由来する単位の分布の均一性が低下するおそれがある。予め両化合物に由来する単位を含む部分加水分解共縮合物を製造しておくことにより、この均一性が向上すると考えられる。
【００４１】
中間層用コーティング組成物における加水分解性シラン化合物の組成割合は、加水分解性シラン化合物が、例えば、含フッ素シラン化合物（ａ）と含フッ素シラン化合物（ｂ）からなる場合は、組成物を製造するために使用した両化合物の割合で組成割合を決めることができる。しかし、中間層用コーティング組成物が上記部分加水分解共縮合物を含む場合はその部分加水分解共縮合物中の単位の割合を測定することは困難である。この場合、本発明においては、部分加水分解共縮合物を製造する前の原料組成で有効成分の組成割合を決めるものとする。すなわち、部分加水分解共縮合物の原料として使用した含フッ素シラン化合物（ａ）と含フッ素シラン化合物（ｂ）の量から組成割合を決めるものとする。
【００４２】
中間層用コーティング組成物が含有する加水分解性シラン化合物としては、含フッ素シラン化合物（ａ）を主成分とし、含フッ素シラン化合物（ａ）以外の加水分解性シラン化合物として含フッ素シラン化合物（ｂ）のみを含むものが撥水性および耐久性の点で好ましい。中間層用コーティング組成物における、含フッ素シラン化合物（ａ）と含フッ素シラン化合物（ｂ）の含有割合としては、含フッ素シラン化合物（ａ）／含フッ素シラン化合物（ｂ）として示される質量比で、５１／４９〜１００／０が好ましく、８０／２０〜１００／０がより好ましい。
【００４３】
中間層用コーティング組成物が任意に含有する機能性添加剤としては、必須成分との反応性または相溶性等を考慮して選択するのが好ましく、片末端反応性ポリジメチルシロキサン、両末端反応性ポリジメチルシロキサン等の非フッ素系撥水性材料、シリカ、アルミナ、ジルコニア、チタニア等の金属酸化物の超微粒子、染料または顔料等の着色用材料、防汚性材料、硬化触媒、各種樹脂等が好ましく挙げられる。機能性添加剤の添加量は、中間層用コーティング組成物が含有する加水分解性シラン化合物の合計質量１００質量部に対して、０．０１〜２０質量部が好ましい。該組成物への機能性添加剤の過剰な添加は、得られる中間層の性能の低下を招くおそれがある。
【００４４】
中間層用コーティング組成物は、含フッ素シラン化合物（ａ）を主成分として含む上記固形分のみから構成されてもよいが、経済性、作業性、得られる中間層の厚さ制御のしやすさ等を考慮し、通常は有機溶剤を含む。有機溶剤は、必須成分を含む固形分を溶解するものであれば特に制限されない。有機溶剤としては、アルコール類、エーテル類、ケトン類、芳香族炭化水素類、パラフィン系炭化水素類、酢酸エステル類等が好ましく、特にフッ素原子を含む有機溶剤（例えば、フルオロアルコール、フルオロ炭化水素）が好ましい。有機溶剤は１種に限定されず、極性、蒸発速度等の異なる２種以上の有機溶剤を混合して使用してもよい。
【００４５】
中間層用コーティング組成物は、部分加水分解縮合物や部分加水分解共縮合物を含有する場合、これらを製造するために使用した溶媒を含んでもよく、またこの溶媒と中間層用コーティング組成物の有機溶剤は同じものであってもよい。さらに中間層用コーティング組成物は、部分加水分解縮合で用いた触媒などの成分を含んでいてもよい。特に、部分加水分解共縮合物を含む中間層用コーティング組成物は、部分加水分解共縮合物の製造で得られた部分加水分解共縮合物の溶液そのものであることが好ましい。
【００４６】
中間層用コーティング組成物における有機溶剤の割合は、加水分解性シラン化合物の合計質量の１００質量部に対して、１００，０００質量部以下が好ましく、特に１０，０００質量部以下が好ましい。１００，０００質量部を超える量を用いると、得られる中間層に処理ムラが発生する場合がある。
【００４７】
中間層用コーティング組成物に用いる有機溶剤の量は、さらに、該組成物が含有する加水分解性シラン化合物の合計質量１００質量部に対して、３，５００質量部以下であることが好ましく、２，０００質量部以下であることがより好ましい。このように中間層用コーティング組成物において、含有する固形分に対する有機溶剤の量を少なくすることで、これを用いて形成される中間層の膜厚を容易に増大することができ、撥水膜の耐候性の向上に寄与することが可能となる。なお、中間層用コーティング組成物に用いる有機溶剤の量の下限については特に制限されないが、上記の通り、経済性、作業性、処理層の厚さ制御のしやすさ等を考慮すると、該組成物が含有する加水分解性シラン化合物の合計質量１００質量部に対して、５００質量部程度の量を下限とすることが好ましい。
【００４８】
さらに、中間層用コーティング組成物においては、部分加水分解縮合物や部分加水分解共縮合物を含まないものであっても、含フッ素シラン化合物（ａ）、さらに必要に応じて用いられる含フッ素シラン化合物（ｂ）の加水分解縮合反応や加水分解共縮合反応を促進させるために、上記で同様の反応において使用したのと同様の酸触媒等の触媒を配合しておくことも好ましい。部分加水分解縮合物や部分加水分解共縮合物を含む場合であっても、それらの製造に使用した触媒が組成物中に残存していない場合は、触媒を配合することが好ましい。触媒としては、酸触媒が好ましい。触媒を存在させておくことにより、撥水膜の耐摩耗性や耐候性の向上に寄与可能な中間層を形成できる。触媒の量としては、含フッ素加水分解性シラン化合物成分の合計質量１００質量部に対して、０．０１〜５質量部が好ましい。
【００４９】
中間層用コーティング組成物は、加水分解性シラン化合物の加水分解縮合反応や加水分解共縮合反応のための水を含んでいてもよい。中間層用コーティング組成物における水の含有量は、加水分解性シラン化合物の合計質量の１００質量部に対して、１〜５０質量部が好ましい。なお、中間層用コーティング組成物は水を含有しなくとも、以下の中間層を形成する過程において雰囲気中の水分を利用して加水分解性シラン化合物の加水分解縮合や加水分解共縮合反応を行わせることができる。
【００５０】
中間層用コーティング組成物を用いて中間層３２を形成する方法としては、加水分解性シラン化合物を含む被膜形成用組成物における公知の方法を用いることが可能である。例えば、はけ塗り、流し塗り、回転塗布、浸漬塗布、スキージ塗布、スプレー塗布、ワイプコート、手塗り等の方法で前記組成物を基板２または下地層３３の表面に塗布し、大気中または窒素雰囲気中において、必要に応じて乾燥した後、硬化させることで、中間層３２を形成できる。硬化の条件は、用いる組成物の種類、濃度等により適宜制御されるが、好ましい条件として、温度：２０〜５０℃、湿度：５０〜９０％ＲＨの条件が挙げられる。硬化のための時間は、用いる組成物の種類、濃度、硬化条件等によるが、概ね１〜７２時間が好ましい。処理方法によっては、余剰成分が発生し外観品質を損なう場合があるが、溶剤拭きまたは空拭き等で余剰成分を除去し外観を調節すればよい。中間層用コーティング組成物から形成される中間層３２の厚さは特に限定されないが、経済性を考慮すると、５０ｎｍ以下の厚さが好ましく、その下限は単分子層の厚さである。なお、中間層３２の厚さは用いる中間層用コーティング組成物の固形分濃度、塗布条件、加熱条件等によって適宜制御しうる。
【００５１】
（最外層）
最外層３１は、上記基板２上の中間層３２の表面に、以下に説明する最外層用コーティング組成物を用いて形成される層である。最外層３１は、撥水膜３に主として優れた撥水性と耐アルカリ性を付与する撥水膜３の最も表層に位置する層である。
【００５２】
最外層３１を形成するための最外層用コーティング組成物は、末端のペルフルオロアルキル基の炭素原子数が１〜６であるペルフルオロポリエーテル基を有する加水分解性シラン化合物（以下、必要に応じて「ペルフルオロポリエーテル基含有加水分解性シラン化合物」という）および／またはその部分加水分解縮合物である含フッ素シラン化合物（ｂ）を全固形分に対して７０質量％以上含む組成物である。
【００５３】
含フッ素シラン化合物（ｂ）が上記ペルフルオロポリエーテル基含有加水分解性シラン化合物の部分加水分解縮合物からなる場合、その縮合度（多量化度）は、生成物が溶媒に溶解する程度となるように調整される。含フッ素シラン化合物（ｂ）としては、ペルフルオロポリエーテル基含有加水分解性シラン化合物であっても、その部分加水分解縮合物であってもよく、両者の混合物、例えば、未反応のペルフルオロポリエーテル基含有加水分解性シラン化合物が含まれるその部分加水分解縮合物であってもよい。
【００５４】
上記ペルフルオロポリエーテル基含有加水分解性シラン化合物としては、下記式（ｂ１）で表される化合物および下記式（ｂ２）で表される化合物から選ばれる少なくとも１種が挙げられる。
Ａ２−Ｑ２−ＳｉＸ２ｍ２Ｒ２３−ｍ２      …（ｂ１）
Ａ３−Ｑ３−｛ＣＨ２ＣＨ（ＳｉＸ３ｍ３Ｒ３３−ｍ３）｝ｎ−Ｈ      …（ｂ２）
ただし、式（ｂ１）および式（ｂ２）中の記号は、それぞれ式毎に独立して、以下の通りである。
Ａ２、Ａ３：下記式（１）で表される基である。
【００５５】
【化１】
2014024288.tif 000003
【００５６】
（式（１）中、ＲＦ２は炭素原子数が１〜６のペルフルオロアルキル基を示す。ａ、ｂ、ｃ、ｄは、それぞれ独立して、０または１以上の整数を示し、ａ＋ｂ＋ｃ＋ｄは、少なくとも１以上であり、ａ、ｂ、ｃ、ｄでくくられた各繰り返し単位の存在順序は、式中において限定されない。）
Ｑ２、Ｑ３：−Ｃ（＝Ｏ）ＮＨ−、−Ｃ（＝Ｏ）Ｎ（ＣＨ３）−、−Ｃ（＝Ｏ）Ｎ（Ｃ６Ｈ５）−から選ばれるアミド結合、ウレタン結合、エーテル結合、エステル結合、−ＣＦ２−基およびフェニレン基から選ばれる１種または２種を含有してもよい、−ＣＨ２−単位の繰返しからなる炭素原子数２〜１２の２価の有機基を示す（ただし、−ＣＨ２−基の水素原子の１個は−ＯＨ基で置換されていてもよい。）。
Ｘ２、Ｘ３：炭素原子数１〜１０のアルコキシ基、炭素原子数２〜１０のオキシアルコキシ基、炭素原子数２〜１０のアシロキシ基、炭素原子数２〜１０のアルケニルオキシ基、ハロゲン原子またはイソシアネート基を示す。ｍ２個のＸ２およびｍ３個のＸ３は、それぞれ互いに同一であっても異なってもよい。
Ｒ２、Ｒ３：水素原子または、水素原子の一部または全部が置換されていてもよいフッ素原子を含まない炭素原子数１〜８の一価炭化水素基を示す。３−ｍ２個のＲ２および３−ｍ３個のＲ３は、それぞれ互いに同一であっても異なってもよい。
ｍ２、ｍ３：１〜３の整数を示す。
ｎ：１〜１０の整数を示す。
【００５７】
化合物（ｂ１）および化合物（ｂ２）は、いずれも上記式（１）で示されるペルフルオロエーテル基と、それぞれケイ素原子に３−ｍ２個、３−ｍ３個の炭化水素基（Ｒ２、Ｒ３）と、ｍ２、ｍ３（ｍ２、ｍ３は１〜３の整数）個の加水分解性基（Ｘ２、Ｘ３）とが結合した構造を有する、含フッ素加水分解性シラン化合物である。
【００５８】
ペルフルオロエーテル基（１）における末端のＲＦ２は、環構造を有していてもよい炭素原子数１〜６の炭素−炭素原子間にエーテル性酸素原子を含まないペルフルオロアルキル基を示す。ＲＦ２は、前記条件を満たせば、直鎖構造であってもよく、分岐構造であってもよく、環状構造であってもよく、分岐構造および環状構造を部分的に有する構造であってもよい。これらのなかでもＲＦ２としては、直鎖構造または分岐構造が好ましく、直鎖構造がより好ましい。ＲＦ２の炭素原子数は１〜３が好ましい。
【００５９】
このように、化合物（ｂ１）および化合物（ｂ２）が有するペルフルオロエーテル基（１）は、末端のペルフルオロアルキル基ＲＦ２の炭素原子数が１〜６であり、分解生成物として炭素原子数８以上のペルフルオロアルキル基を有する化合物を生成することがないため、化合物（ｂ１）および化合物（ｂ２）は環境負荷が少ない。
【００６０】
化合物（ｂ１）および化合物（ｂ２）がそれぞれ有するＡ２およびＡ３、すなわちペルフルオロエーテル基（１）において、ａ、ｂ、ｃおよびｄの上限は、それぞれ独立して、２００が好ましく、５０がより好ましい。また、ａ＋ｂ＋ｃ＋ｄの上限は、２００が好ましく、１００がより好ましい。さらに、化合物（ｂ１）および化合物（ｂ２）がそれぞれ有するＡ２およびＡ３は、それぞれ下記式（１１）〜（１５）のいずれかで表される基であることが好ましい。
ＣＦ３−（ＯＣＦ２）ｃ−…（１１）
ＣＦ３−（ＯＣＦ２ＣＦ２）ａ−（ＯＣＦ２）ｃ−      …（１２）
ＣＦ３ＣＦ２−（ＯＣＦ２ＣＦ２）ａ−      …（１３）
ＣＦ３ＣＦ２ＣＦ２−（ＯＣＦ２ＣＦ２ＣＦ２）ｄ−    …（１４）
ＣＦ３ＣＦ２ＣＦ２−｛ＯＣＦ（ＣＦ３）ＣＦ２｝ｂ−  …（１５）
（ただし、式（１１）〜（１５）中の記号ａ、ｂ、ｃ、ｄは、それぞれ式毎に独立して、その意味および好ましい態様は、上記式（１）と同様である。）
【００６１】
化合物（ｂ１）および化合物（ｂ２）におけるＱ２およびＱ３として、具体的には、−（ＣＨ２）ｎ１−（ｎ１は、２〜４の整数を表す）、−ＣＯＮＨ（ＣＨ２）ｎ２−（ｎ２は、２〜４の整数を表す）−（ＣＦ２）ｎ３−、−Ｏ−（ＣＦ２）ｎ３−（ｎ３は、２〜４の整数を表す）、−ＣＨ２ＯＣＯＮＨＣ３Ｈ６−、−ＣＯＣＨ２ＣＨ（ＯＨ）ＣＨ２ＯＣ３Ｈ６−、−ＣＨ２ＯＣＨ２ＣＨ（ＯＨ）ＣＨ２ＯＣ３Ｈ６−、−ＣＨ２ＯＣ３Ｈ６−、−ＣＦ２ＯＣ３Ｈ６−等が挙げられる。これらのなかでも、−ＣＯＮＨＣ３Ｈ６−、−ＣＯＮＨＣ２Ｈ４−、−ＣＨ２ＯＣＯＮＨＣ３Ｈ６−、−ＣＯＣＨ２ＣＨ（ＯＨ）ＣＨ２ＯＣ３Ｈ６−、−ＣＨ２ＯＣＨ２ＣＨ（ＯＨ）ＣＨ２ＯＣ３Ｈ６−、−ＣＨ２ＯＣ３Ｈ６−、−ＣＦ２ＯＣ３Ｈ６−、−Ｃ２Ｈ４−、−Ｃ３Ｈ６−、−Ｃ２Ｆ４−および−ＯＣ２Ｆ４−から選択されるいずれかの２価の有機基が好ましい。さらに、−ＣＯＮＨＣ３Ｈ６−、−ＣＯＮＨＣ２Ｈ４−、−Ｃ２Ｈ４−が好ましい。
【００６２】
化合物（ｂ１）および化合物（ｂ２）における記号Ｘ２およびＸ３が示す具体的な加水分解性基としては、化合物（ａ１）におけるＸ１が示す具体的な加水分解性基と、好ましい態様も含めて同様とできる。中間層との密着性の観点からｍ２、ｍ３は２または３が好ましく、３が特に好ましい。化合物（ｂ１）および化合物（ｂ２）中にそれぞれＸ２およびＸ３が複数個存在する場合には、各化合物においてＸ２およびＸ３が同じ基でも異なる基でもよく、同じ基であることが入手しやすさの点で好ましい。
【００６３】
化合物（ｂ１）および化合物（ｂ２）における記号Ｒ２およびＲ３が示す具体的な一価炭化水素基としては、化合物（ａ１）におけるＲ１が示す具体的な一価炭化水素基と、好ましい態様も含めて同様とできる。化合物（ｂ１）および化合物（ｂ２）中にそれぞれＲ２およびＲ３が複数個存在する場合には、各化合物においてＲ２およびＲ３が同じ基でも異なる基でもよく、同じ基であることが入手しやすさの点で好ましい
また、化合物（ｂ２）におけるｎは、１〜１０の整数を示し、１〜５が好ましく、１〜２がより好ましい。
【００６４】
化合物（ｂ１）としては、得られる撥水層３１の撥水性および耐アルカリ性、ならびに合成のし易さの点から、下記式（ｂ１１）〜（ｂ１６）でそれぞれ表される化合物が好ましい。
ＣＦ３−（ＯＣＦ２ＣＦ２）ａ−ＯＣＦ２−ＣＯＮＨＣ３Ｈ６Ｓｉ（ＯＣＨ３）３…（ｂ１１）
ＣＦ３−（ＯＣＦ２ＣＦ２）ａ−ＯＣＦ２−ＣＯＮＨＣ３Ｈ６Ｓｉ（ＯＣ２Ｈ５）３…（ｂ１２）
ＣＦ３−（ＯＣＦ２ＣＦ２）ａ−ＯＣＦ２−ＣＯＮＨＣ２Ｈ４Ｓｉ（ＯＣＨ３）３…（ｂ１３）
ＣＦ３−（ＯＣＦ２ＣＦ２）ａ−ＯＣＦ２−ＣＯＮＨＣ２Ｈ４Ｓｉ（ＯＣ２Ｈ５）３…（ｂ１４）
ＣＦ３−（ＯＣＦ２ＣＦ２）ａ−ＯＣＦ２−Ｃ２Ｈ４Ｓｉ（ＯＣＨ３）３…（ｂ１５）
ＣＦ３−（ＯＣＦ２ＣＦ２）ａ−ＯＣＦ２−Ｃ２Ｈ４Ｓｉ（ＯＣ２Ｈ５）３…（ｂ１６）
（ただし、式（ｂ１１）〜（ｂ１６）中、それぞれ式毎に独立して、ａ＝７〜８、平均値：７．３を示す。）
化合物（ｂ１１）〜（ｂ１６）は、単独でまたは２種以上を組合せて用いることができる。
【００６５】
化合物（ｂ２）としては、得られる撥水層３１の撥水性および耐アルカリ性、ならびに合成のし易さの点から、下記式（ｂ２１）〜（ｂ２５）でそれぞれ表される化合物が好ましい。
ＣＦ３−（ＯＣＦ２）ｃ−Ｑ３−｛ＣＨ２ＣＨ（ＳｉＸ３ｍ３Ｒ３３−ｍ３）｝ｎ−Ｈ…（ｂ２１）
ＣＦ３−（ＯＣＦ２ＣＦ２）ａ−（ＯＣＦ２）ｃ−Ｑ３−｛ＣＨ２ＣＨ（ＳｉＸ３ｍ３Ｒ３３−ｍ３）｝ｎ−Ｈ…（ｂ２２）
ＣＦ３ＣＦ２−（ＯＣＦ２ＣＦ２）ａ−Ｑ３−｛ＣＨ２ＣＨ（ＳｉＸ３ｍ３Ｒ３３−ｍ３）｝ｎ−Ｈ…（ｂ２３）
ＣＦ３ＣＦ２ＣＦ２−（ＯＣＦ２ＣＦ２ＣＦ２）ｄ−Ｑ３−｛ＣＨ２ＣＨ（ＳｉＸ３ｍ３Ｒ３３−ｍ３）｝ｎ−Ｈ…（ｂ２４）
ＣＦ３ＣＦ２ＣＦ２−｛ＯＣＦ（ＣＦ３）ＣＦ２｝ｂ−Ｑ３−｛ＣＨ２ＣＨ（ＳｉＸ３ｍ３Ｒ３３−ｍ３）｝ｎ−Ｈ…（ｂ２５）
（ただし、式（ｂ２１）〜（ｂ２５）中、記号ａ、ｂ、ｃ、ｄ、Ｑ３、Ｘ３、Ｒ３、ｍ３およびｎはそれぞれ式毎に独立して、上記式（ｂ２）におけるのと同様であり、好ましい態様も上記同様である。）
化合物（ｂ２１）〜（ｂ２５）は、単独でまたは２種以上を組合せて用いることができる。
【００６６】
本発明においては、これらのなかでも化合物（ｂ１１）が特に好ましい。
上記化合物（ｂ１）および化合物（ｂ２）は、公知の方法で製造可能である。例えば，上記化合物（ｂ１）は、具体的には、ＷＯ２００９−００８３８０号公報に記載の方法で製造可能である。また、化合物（ｂ２）は、例えば、特開平９−１５７３８８号公報に記載の方法で製造可能である。
【００６７】
最外層用コーティング組成物に含まれる含フッ素シラン化合物（ｂ）は、該組成物中の全固形分に対して７０質量％以上含まれる成分である。最外層用コーティング組成物の全固形分における含フッ素シラン化合物（ｂ）の含有量は７０〜１００質量％であり、９０〜１００質量％が好ましく、撥水膜への耐アルカリ性付与の観点から１００質量％がより好ましい。
【００６８】
最外層用コーティング組成物が含フッ素シラン化合物（ｂ）を上記範囲で含有することで、得られる最外層３１は、その大部分が、含フッ素シラン化合物（ｂ）が加水分解縮合してシロキサン結合を形成したペルフルオロポリエーテル基（ただし、末端のペルフルオロアルキル基の炭素原子数が１〜６である。）を有する層となり、撥水膜３に十分な撥水性および耐アルカリ性を付与することが可能となる。最外層用コーティング組成物は、固形分中にシロキサン結合を形成する成分として含フッ素シラン化合物（ｂ）以外の加水分解性シラン化合物を本発明の効果を損なわない範囲で含有できる。さらに、最外層用コーティング組成物は本発明の効果を損なわない範囲で加水分解性シラン化合物以外の固形分として、各種目的に応じた機能性添加剤を含んでもよい。
【００６９】
上記含フッ素シラン化合物（ｂ）以外の加水分解性シラン化合物としては、好ましくは、上記中間層用コーティング組成物が含有する、含フッ素シラン化合物（ａ）が挙げられる。ここで、最外層用コーティング組成物が、含フッ素シラン化合物（ｂ）と含フッ素シラン化合物（ａ）を含む場合には、含フッ素シラン化合物（ｂ）と含フッ素シラン化合物（ａ）との部分加水分解共縮合物を含んでもよい。なお、含フッ素シラン化合物（ａ）と含フッ素シラン化合物（ｂ）の部分加水分解共縮合物とは、上記中間層用コーティング組成物において説明した通りである。
【００７０】
また、最外層用コーティング組成物において、含フッ素シラン化合物（ｂ）以外の加水分解性シラン化合物は、実質的に、分解生成物として炭素原子数８以上のペルフルオロアルキル基を有する化合物を生成する化合物を含まない。最外層用コーティング組成物において必須成分である含フッ素シラン化合物（ｂ）および、含フッ素シラン化合物（ｂ）以外の加水分解性シラン化合物として好ましく用いられる含フッ素シラン化合物（ａ）は、上記の通りこれらが有するペルフルオロアルキル基の炭素原子数が６以下であり環境に与える負荷は低い。
【００７１】
最外層用コーティング組成物が含有する加水分解性シラン化合物としては、含フッ素シラン化合物（ｂ）を全固形分に対して上記の割合で含有し、含フッ素シラン化合物（ｂ）以外の加水分解性シラン化合物として含フッ素シラン化合物（ａ）のみを含むものが撥水性の点で好ましい。最外層用コーティング組成物における、含フッ素シラン化合物（ｂ）と含フッ素シラン化合物（ａ）の含有割合としては、含フッ素シラン化合物（ｂ）／含フッ素シラン化合物（ａ）として示される質量比で、７０／３０〜１００／０であり、８０／２０〜１００／０が好ましく、９０／１０〜１００／０がより好ましい。なお、最外層用コーティング組成物における加水分解性シラン化合物の組成割合についても、中間層用コーティング組成物の場合と同様に算出できる。例えば、含フッ素シラン化合物（ｂ）と含フッ素シラン化合物（ａ）の部分加水分解共縮合物を用いた場合には、原料として使用した含フッ素シラン化合物（ｂ）と含フッ素シラン化合物（ａ）の量から組成割合を決めるものとする。
【００７２】
最外層用コーティング組成物が任意に含有する機能性添加剤としては、中間層用コーティング組成物が任意に含有する機能性添加剤と同様のものが挙げられ、その添加量についても、中間層用コーティング組成物と同様にできる。また、最外層用コーティング組成物は通常、有機溶剤を含み、該有機溶剤の種類およびその添加量についても、中間層用コーティング組成物と同様にできる。さらに最外層用コーティング組成物は、触媒や水を中間層用コーティング組成物と同様に含有することができる。
【００７３】
最外層用コーティング組成物を用いて最外層３１を形成する方法としては、塗布面を中間層３２の表面とする以外は、上記中間層用コーティング組成物を用いて中間層３２を形成する方法と同様とできる。最外層用コーティング組成物から形成される最外層３１の厚さは特に限定されないが、経済性を考慮すると、５０ｎｍ以下の厚さが好ましく、その下限は単分子層の厚さである。なお、最外層３１の厚さは用いる最外層用コーティング組成物の固形分濃度、塗布条件、加熱条件等によって適宜制御しうる。
【００７４】
（下地層）
下地層３３は、上記基板２と中間層３２の間に、４官能加水分解性シラン化合物および／またはその部分加水分解縮合物である加水分解性シラン化合物（ｃ）を全固形分の主成分として含む下地層用コーティング組成物を用いて任意に形成される層である。下地層３３を有することで、撥水膜３と基板２との密着性が増し、また撥水膜３全体としての緻密性が高まって、耐摩耗性、耐候性等の耐久性を向上させることが可能となる。
【００７５】
４官能加水分解性シラン化合物として、具体的には下記式（ｃ１）で表される化合物が挙げられる。
Ｓｉ（Ｘ４）４  …（ｃ１）
上記式（ｃ１）中、Ｘ４は、炭素原子数１〜１０のアルコキシ基、炭素原子数２〜１０のオキシアルコキシ基、炭素原子数２〜１０のアシロキシ基、炭素原子数２〜１０のアルケニルオキシ基、ハロゲン原子またはイソシアネート基を示す。４個のＸ４は、互いに同一であっても異なってもよい。これらのうちでも、Ｘ４は、塩素原子、炭素原子数１〜４のアルコキシ基またはイソシアネート基であることが好ましく、メトキシ基、エトキシ基またはイソシアネート基であることがより好ましい。また、４個のＸ４が同一であることが好ましい。化合物（ｃ１）として、具体的には、ＳｉＣｌ４、Ｓｉ（ＮＣＯ）４、Ｓｉ（ＯＣＨ３）４、Ｓｉ（ＯＣ２Ｈ５）４が挙げられる。これらのうちでも、化合物（ｃ１）として、特にＳｉ（ＮＣＯ）４が好ましい。
【００７６】
加水分解性シラン化合物（ｃ）が４官能加水分解性シラン化合物の部分加水分解縮合物からなる場合、その縮合度（多量化度）は、生成物が溶媒に溶解する程度となるように調整される。加水分解性シラン化合物（ｃ）としては、４官能加水分解性シラン化合物であっても、その部分加水分解縮合物であってもよく、両者の混合物、例えば、未反応の４官能加水分解性シラン化合物が含まれるその部分加水分解縮合物であってもよい。４官能加水分解性シラン化合物、例えば化合物（ｃ１）やその部分加水分解縮合物としては市販品があり、本発明にはこのような市販品を用いることが可能である。
また、上記下地層用コーティング組成物には、加水分解性シラン化合物（ｃ）の１種を単独で用いてもよく、２種以上を併用してもよい。
【００７７】
下地層用コーティング組成物に含まれる加水分解性シラン化合物（ｃ）は、該組成物中の全固形分の主成分であり、全固形分中に５０質量％を超えて含まれる成分である。下地層用コーティング組成物の全固形分における加水分解性シラン化合物（ｃ）の含有量は５０質量％を超え１００質量％であり、８０〜１００質量％が好ましく、耐候性の観点から１００質量％がより好ましい。
【００７８】
下地層用コーティング組成物が加水分解性シラン化合物（ｃ）を上記範囲で含有することで、得られる下地層３３は、主として加水分解性シラン化合物（ｃ）が加水分解縮合してシロキサン結合を形成した層となり、撥水膜３にさらなる耐摩耗性、耐候性等の耐久性を付与することが可能となる。下地層用コーティング組成物は、固形分中にシロキサン結合を形成する成分として加水分解性シラン化合物（ｃ）以外の加水分解性シラン化合物を本発明の効果を損なわない範囲で含有できる。さらに、下地層用コーティング組成物は本発明の効果を損なわない範囲で加水分解性シラン化合物以外の固形分として、各種目的に応じた機能性添加剤を含んでもよい。
【００７９】
上記加水分解性シラン化合物（ｃ）以外の加水分解性シラン化合物としては、好ましくは、上記中間層用コーティング組成物が含有する、含フッ素シラン化合物（ａ）が挙げられる。ここで、下地層用コーティング組成物が、加水分解性シラン化合物（ｃ）と含フッ素シラン化合物（ａ）を含む場合には、加水分解性シラン化合物（ｃ）と含フッ素シラン化合物（ａ）との部分加水分解共縮合物を含んでもよい。なお、含フッ素シラン化合物（ａ）と加水分解性シラン化合物（ｃ）の部分加水分解共縮合物とは、上記中間層用コーティング組成物において説明した含フッ素シラン化合物（ａ）と含フッ素シラン化合物（ｂ）の部分加水分解共縮合物において、含フッ素シラン化合物（ｂ）を加水分解性シラン化合物（ｃ）にかえた部分加水分解共縮合物である。
【００８０】
また、下地層用コーティング組成物において、加水分解性シラン化合物（ｃ）以外の加水分解性シラン化合物は、実質的に、分解生成物として炭素原子数８以上のペルフルオロアルキル基を有する化合物を生成する化合物を含まない。なお、含フッ素シラン化合物（ａ）は、上記の通りこれらが有するペルフルオロアルキル基の炭素原子数が６以下であり環境に与える負荷は低い。
【００８１】
下地層用コーティング組成物が含有する加水分解性シラン化合物としては、加水分解性シラン化合物（ｃ）を主成分とし、加水分解性シラン化合物（ｃ）以外の加水分解性シラン化合物として含フッ素シラン化合物（ａ）のみを含むものが耐候性の点で好ましい。下地層用コーティング組成物における、加水分解性シラン化合物（ｃ）と含フッ素シラン化合物（ａ）の含有割合としては、加水分解性シラン化合物（ｃ）／含フッ素シラン化合物（ａ）として示される質量比で、５１／４９〜１００／０が好ましく、８０／２０〜１００／０がより好ましい。なお、下地層用コーティング組成物における加水分解性シラン化合物の組成割合についても、中間層用コーティング組成物の場合と同様に算出できる。例えば、加水分解性シラン化合物（ｃ）と含フッ素シラン化合物（ａ）の部分加水分解共縮合物を用いた場合には、原料として使用した加水分解性シラン化合物（ｃ）と含フッ素シラン化合物（ａ）の量から組成割合を決めるものとする。
【００８２】
下地層用コーティング組成物が任意に含有する機能性添加剤としては、中間層用コーティング組成物が任意に含有する機能性添加剤と同様のものが挙げられ、その添加量についても、中間層用コーティング組成物と同様にできる。また、下地層用コーティング組成物は通常、有機溶剤を含み、該有機溶剤の種類およびその添加量についても、中間層用コーティング組成物と同様にできる。さらに下地層用コーティング組成物は、触媒や水を中間層用コーティング組成物と同様に含有することができる。
【００８３】
下地層用コーティング組成物を用いて下地層３３を形成する方法としては、塗布面を基板２の表面とする以外は、上記中間層用コーティング組成物を用いて中間層３２を形成する方法と同様とできる。下地層用コーティング組成物から形成される下地層３３の厚さは特に限定されないが、経済性を考慮すると、５０ｎｍ以下の厚さが好ましく、その下限は単分子層の厚さである。なお、下地層３３の厚さは用いる下地層用コーティング組成物の固形分濃度、塗布条件、加熱条件等によって適宜制御しうる。
【００８４】
以上、本発明の実施形態の撥水膜付き基板１Ａ、１Ｂにおいて、基板２上に形成される撥水膜３を構成する下地層３３、中間層３２、最外層３１についてそれぞれ製造方法を合わせて説明した。ここで、撥水膜付き基板１Ｂを製造する場合、下地層３３、中間層３２、最外層３１を形成する際には、下地層用コーティング組成物を基板表面に塗布し一定時間保持して塗膜を形成させ、その表面に中間層用コーティング組成物を塗布し一定時間保持して塗膜を形成させ、さらにその表面に最外層形成用コーティング組成物を塗布し塗膜を形成させた後に、適当な条件で硬化処理を行うことで、下地層形成のための硬化処理と、中間層形成のための硬化処理と、さらには最外層形成のための硬化処理を同時に行うことも可能である。撥水膜付き基板１Ａにおいても、同様である。
【００８５】
なお、各層を形成するためのコーティング組成物においては、触媒を含有する状態で長期間貯蔵されると、加水分解性シラン化合物の加水分解が徐々に進行してシラン化合物が高分子化する等、貯蔵安定性の点で問題となることがある。そこで各コーティング組成物を、実質的に触媒を含まない組成に調製し、上記において最外層形成用コーティング組成物を塗布し塗膜を形成させ、乾燥させた後に、触媒と溶媒を含む表面処理液を表面から浸透させ、各層を硬化させる方法をとってもよい。
【００８６】
この際に用いる表面処理液としては、各層用のコーティング組成物が含有する加水分解性シラン化合物の加水分解反応を触媒する触媒とそれを溶解する溶媒を含有する表面処理液であれば特に制限されない。触媒として、具体的には、酸またはアルカリが挙げられる。酸触媒としては、塩酸、硝酸、酢酸、硫酸、燐酸、スルホン酸、メタンスルホン酸、パラトルエンスルホン酸等が使用できる。アルカリ触媒としては、水酸化ナトリウム、水酸化カリウム、アンモニア等が使用できる。これらのなかでも、触媒は酸が好ましく、酸としては、塩酸、硝酸、硫酸、パラトルエンスルホン酸およびメタンスルホン酸からなる群から選ばれる１種以上が好ましい。表面処理液が含有する触媒の量としては、表面処理液全量に対して触媒が０．０１〜５質量％となる割合が好ましい。
【００８７】
表面処理液の溶媒は、最終的には除去される必要があるため、その沸点は６０〜１６０℃の範囲にあることが好ましく、６０〜１２０℃がより好ましい。溶媒として具体的には、アルコール類、エーテル類、ケトン類、酢酸エステル類等が好ましく、上記沸点の条件を満足する溶媒として、具体的には、イソプロピルアルコール、エタノール、プロピレングリコールモノメチルエーテル、２−ブタノン等が挙げられる。これらは、１種を単独で使用しても、２種以上を組み合わせて使用してもよい。表面処理液における溶媒の配合量は、触媒１００質量部に対して２，０００〜１，０００，０００質量部が好ましい。
【００８８】
表面処理液は、さらに水を含有してもよい。この水は処理される各層の加水分解性シラン化合物が加水分解縮合するための水として作用する。したがって、表面処理液が水を含有する場合、この水は上記溶媒とは区別される。表面処理液における水の配合量は、触媒１００質量部に対して５０〜１５，０００質量部が好ましい。なお、表面処理液が水を含有しなくとも、各層が水を含む場合や雰囲気中に水分が充分存在する場合には、このような水を利用して加水分解性シラン化合物の加水分解縮合を行わせることができる。
【００８９】
本発明の撥水膜付き基板は、これを具備する輸送機器用物品としての用途に好適に用いられる。輸送機器用物品とは、電車、自動車、船舶、航空機等におけるボディー、窓ガラス（フロントガラス、サイドガラス、リアガラス）、ミラー、バンパー等が好ましく挙げられる。
【００９０】
本発明の撥水膜付き基板またはこの基板を具備する輸送機器用物品は、その撥水膜表面が優れた撥水性を有し、表面への水滴の付着が少なく、付着した水滴がすみやかにはじかれる。加えて輸送機器の運行に伴う風圧との相互作用により、付着した水滴は表面を急速に移動し、水滴として溜ることはない。このため、水分が誘発する悪影響を排除できる。また、上記撥水膜は、耐アルカリ性および耐候性にも優れるため、例えば、輸送機器用物品としての屋外での使用を含む各種使用条件下での長期使用においてもこの撥水性を維持することができる。
【００９１】
本発明の撥水膜付き基板またはこの基板を具備する輸送機器用物品は、特に、各種窓ガラス等の透視野部での用途において、水滴の飛散により視野の確保が非常に容易となり、車輌等の運行において安全性が向上できる。
【実施例】
【００９２】
以下に、本発明の実施例を示すが、本発明はこれらの例によって限定されるものではない。なお、例１〜例６が実施例であり、例７〜例１０が比較例である。例１１は参考例である。
各層用のコーティング組成物に配合する加水分解性シラン化合物として以下の各化合物を使用した。
含フッ素シラン化合物（ａ）として化合物（ａ１１−１）：Ｆ（ＣＦ２）６（ＣＨ２）２ＳｉＣｌ３（シンクエスト社製）
含フッ素シラン化合物（ｂ）として化合物（ｂ１１）：ＣＦ３−（ＯＣＦ２ＣＦ２）ａ−ＯＣＦ２−ＣＯＮＨＣ３Ｈ６Ｓｉ（ＯＣＨ３）３（以下の合成例１で製造。ただし、化合物（ｂ１１）において、ａ＝７〜８、平均値：７．３を示す。）
加水分解性シラン化合物（ｃ）として化合物（ｃ１−１）：Ｓｉ（ＮＣＯ）４（オルガチックスＳＩ−４００、商品名、マツモトファインケミカル社製）
参考例に用いたペルフルオロアルキル基の炭素原子数が８の含フッ素シラン化合物（Ｓ）：Ｆ（ＣＦ２）８（ＣＨ２）２ＳｉＣｌ３（シンクエスト社製）
【００９３】
［化合物（ｂ１１）の合成］
合成例で使用した化合物の略号は、次の通りの化合物を示す。
Ｒ−２２５：ジクロロペンタフルオロプロパン
ＲＦ６：−ＣＦ（ＣＦ３）ＯＣＦ２ＣＦ（ＣＦ３）ＯＣＦ２ＣＦ２ＣＦ３
Ｒ−１１３：ＣＣｌ２ＦＣＣｌＦ２
【００９４】
フラスコ内に、ＣＨ３Ｏ（ＣＨ２ＣＨ２Ｏ）ａＣＨ２ＣＨ２ＯＨ（市販のポリオキシエチレングリコールモノメチルエーテル、ａ＝７〜８、平均値：７．３）の２５ｇ、Ｒ−２２５の２０ｇ、ＮａＦの１．２ｇ、およびピリジンの１．６ｇを入れ、内温を１０℃以下に保ちながら激しく撹拌し、窒素をバブリングさせた。フラスコ内に、ＦＣ（Ｏ）−ＲＦ６の４６．６ｇを、内温を５℃以下に保ちながら３．０時間かけて滴下した。滴下終了後、５０℃にて１２時間撹拌し、室温にて２４時間撹拌して、粗液を回収した。粗液を減圧濾過した後、回収液を真空乾燥機（５０℃、５．０ｔｏｒｒ）で１２時間乾燥し、粗液を得た。
【００９５】
粗液を１００ｍＬのＲ−２２５に溶解し、１０００ｍＬの飽和重曹水で３回水洗し、有機相を回収した。有機相に硫酸マグネシウムの１．０ｇを加え、１２時間撹拌した後、加圧濾過して硫酸マグネシウムを除去し、回収液からエバポレータにてＲ−２２５を留去し、室温で液体である化合物（ＣＨ３Ｏ（ＣＨ２ＣＨ２Ｏ）ａＣＨ２ＣＨ２ＯＣ（Ｏ）−ＲＦ６（ａ＝７〜８、平均値：７．３））の５６．１ｇを得た。
【００９６】
３０００ｍＬのハステロイ製オートクレーブ内に、Ｒ−１１３の１５６０ｇを入れて撹拌し、２５℃に保った。オートクレーブガス出口には、２０℃に保持した冷却器、ＮａＦペレット充填層、および−２０℃に保持した冷却器を直列に設置した。また、−２０℃に保持した冷却器から凝集した液をオートクレーブに戻すための液体返送ラインを設置した。オートクレーブ内に窒素ガスを１．０時間吹き込んだ後、窒素ガスで１０％に希釈したフッ素ガス（以下、１０％フッ素ガスと記す。）を、流速２４．８Ｌ／時間で１時間吹き込んだ。
【００９７】
次に、オートクレーブ内に１０％フッ素ガスを同じ流速で吹き込みながら、ＣＨ３Ｏ（ＣＨ２ＣＨ２Ｏ）ａＣＨ２ＣＨ２ＯＣ（Ｏ）−ＲＦ６の２７．５ｇをＲ−１１３の１３５０ｇに溶解した溶液を３０時間かけて注入した。次に、オートクレーブ内に１０％フッ素ガスを同じ流速で吹き込みながら、Ｒ−１１３の１２ｍＬを注入した。この際、内温を４０℃に変更した。続けて、ベンゼンを１質量％溶解したＲ−１１３溶液の６ｍＬを注入した。さらに、フッ素ガスを１．０時間吹き込んだ後、窒素ガスを１．０時間吹き込んだ。反応終了後、溶媒を真空乾燥（６０℃、６．０時間）にて留去し、室温で液体の化合物（ＣＦ３Ｏ（ＣＦ２ＣＦ２Ｏ）ａＣＦ２ＣＦ２ＯＣ（Ｏ）−ＲＦ６（ａ＝７〜８、平均値：７．３））の４５．４ｇを得た。
【００９８】
スターラーチップを投入した３００ｍＬのナスフラスコを充分に窒素置換した。ナスフラスコ内に、エタノールの４０ｇ、ＮａＦの５．６ｇ、およびＲ−２２５（５０ｇ）を入れた。ナスフラスコ内に、ＣＦ３Ｏ（ＣＦ２ＣＦ２Ｏ）ａＣＦ２ＣＦ２ＯＣ（Ｏ）−ＲＦ６の４３．５ｇを滴下した後、室温にてバブリングを行いながら、激しく撹拌した。ナスフラスコ出口は窒素シールした。８時間後、冷却管に真空ポンプを設置して系内を減圧に保ち、過剰のエタノールおよび交換によって生じるＣＨ３ＣＨ２ＯＣ（Ｏ）−ＲＦ６を留去した。２４時間後、室温で液体の化合物（ＣＦ３Ｏ（ＣＦ２ＣＦ２Ｏ）ａＣＦ２Ｃ（Ｏ）ＯＣＨ２ＣＨ３（ａ＝７〜８、平均値：７．３））の２６．８ｇを得た。
【００９９】
１００ｍＬの丸底フラスコ内に、ＣＦ３Ｏ（ＣＦ２ＣＦ２Ｏ）ａＣＦ２Ｃ（Ｏ）ＯＣＨ２ＣＨ３の３３．１ｇ、ＮＨ２ＣＨ２ＣＨ２ＣＨ２Ｓｉ（ＯＣＨ３）３の３．７ｇを入れ、室温で２時間撹拌した。反応終了後、未反応のＮＨ２ＣＨ２ＣＨ２ＣＨ２Ｓｉ（ＯＣＨ３）３および副生したエタノールを減圧留去し、室温で液体の化合物（ｂ１１）の３２．３ｇを得た。
【０１００】
［下地層用コーティング組成物（Ｘ）の調製］
撥水膜付き基板の製造例に用いた下地層用コーティング組成物（Ｘ）の調製例を以下に示す。
（調製例１）
撹拌機および温度計がセットされたガラス容器に、酢酸ブチル（純正化学社製）を９．７０ｇおよび化合物（ｃ１−１）を０．３０ｇ入れ、２５℃にて３０分間撹拌して、下地層用コーティング組成物（Ｘ１）を得た。
【０１０１】
［中間層用コーティング組成物（Ｙ）の調製］
撥水膜付き基板の製造例に用いた中間層用コーティング組成物（Ｙ）の調製例を以下に示す。
（調製例２）
撹拌機および温度計がセットされたガラス容器に、酢酸ブチル（純正化学社製）を１．９０ｇ、ＡＥ３０００（商品名、旭硝子社製、ハイドロフルオロエーテル）を７．６０ｇ、化合物（ａ１１−１）を０．４０ｇおよび化合物（ｂ１１）を０．１０ｇ入れ、２５℃にて３０分間撹拌して、中間層用コーティング組成物（Ｙ１）を得た。
【０１０２】
（調製例３）
撹拌機および温度計がセットされたガラス容器に、酢酸ブチル（純正化学社製）を１．９０ｇ、ＡＥ３０００（商品名、旭硝子社製、ハイドロフルオロエーテル）を７．６０ｇ、化合物（ａ１１−１）を０．５０ｇ入れ、２５℃にて３０分間撹拌して、中間層用コーティング組成物（Ｙ２）を得た。
（調製例４）
撹拌機および温度計がセットされたガラス容器に、酢酸ブチル（純正化学社製）を１．９０ｇ、ＡＥ３０００（商品名、旭硝子社製、ハイドロフルオロエーテル）を７．６０ｇ、化合物（ｂ１１）を０．５０ｇ入れ、２５℃にて３０分間撹拌して、比較例のための中間層用コーティング組成物（Ｙｃｆ３）を得た。
【０１０３】
［最外層コーティング組成物（Ｚ）の調製］
撥水膜付き基板の製造例に用いた最外層用コーティング組成物（Ｙ）の調製例を以下に示す。
（調製例５）
撹拌機および温度計がセットされたガラス容器に、ＡＣ−６０００（商品名、旭硝子社製、ハイドロフルオロカーボン）を９．９０ｇおよび化合物（ｂ１１）を０．１０ｇ入れ、２５℃にて３０分間撹拌して、最外層用コーティング組成物（Ｚ１）を得た。
（調製例６）
撹拌機および温度計がセットされたガラス容器に、ＡＣ−６０００（商品名、旭硝子社製、ハイドロフルオロカーボン）を９．９０ｇ、化合物（ａ１１−１）を０．０１ｇおよび化合物（ｂ１１）を０．０９ｇ入れ、２５℃にて３０分間撹拌して、最外層用コーティング組成物（Ｚ２）を得た。
【０１０４】
（調製例７）
撹拌機および温度計がセットされたガラス容器に、ＡＣ−６０００（商品名、旭硝子社製、ハイドロフルオロカーボン）を９．９０ｇ、化合物（ａ１１−１）を０．０２ｇおよび化合物（ｂ１１）を０．０８ｇ入れ、２５℃にて３０分間撹拌して、最外層用コーティング組成物（Ｚ３）を得た。
（調製例８）
撹拌機および温度計がセットされたガラス容器に、ＡＣ−６０００（商品名、旭硝子社製、ハイドロフルオロカーボン）を９．９０ｇ、化合物（ａ１１−１）を０．０３ｇおよび化合物（ｂ１１）を０．０７ｇ入れ、２５℃にて３０分間撹拌して、最外層用コーティング組成物（Ｚ４）を得た。
（調製例９）
撹拌機および温度計がセットされたガラス容器に、酢酸ブチル（純正化学社製）を９．５０ｇおよび化合物（ａ１１−１）を０．５０ｇ入れ、２５℃にて３０分間撹拌して、比較例のための最外層用コーティング組成物（Ｚｃｆ５）を得た。
（調製例１０）
撹拌機および温度計がセットされたガラス容器に、酢酸ブチル（純正化学社製）を９．５０ｇ、化合物（Ｓ）を０．５ｇ入れ、２５℃にて３０分間撹拌して、参考例のための最外層用コーティング組成物（Ｚｓ６）を得た。
【０１０５】
［表面処理液（Ｗ）の調製］
撥水膜付き基板の製造例に用いた表面処理液（Ｗ）の調製例を以下に示す。
（調製例１１）
撹拌機および温度計がセットされたガラス容器に、パラトルエンスルホン酸・一水和物（和光純薬工業製）を０．０１ｇ、純水０．３０ｇおよび２−プロパノール（純正化学社製）を９．６９ｇ入れ、２５℃にて３０分間撹拌して、表面処理液（Ｗ１）を得た。
【０１０６】
表１に各層のコーティング組成物の組成を示す。
【表１】
2014024288.tif 000004
【０１０７】
［例１〜１１］撥水膜付き基板の製造および評価
上記各調製例で得られた各層のコーティング組成物を用いて、以下のようにしてガラス基板に撥水膜を形成して撥水膜付き基板を製造した。得られた撥水膜付き基板について以下の評価方法により評価を行った。各例に用いた各層のコーティング組成物の種類と各評価で得られた結果を表２に示す。
基板として、酸化セリウムで表面を研磨洗浄し、乾燥した清浄なソーダライムガラス基板（水接触角５度、３００ｍｍ×３００ｍｍ×厚さ３ｍｍ）を用い、表２に示す例１以外のそれぞれの例毎に、該ガラス基板の表面に上記調製例で得た下地層用コーティング組成物（Ｘ１）の２ｇをスキージコート法によって塗布して、２５℃で１分間保持し、下地層を形成した。
【０１０８】
次いで、例２〜例９については上記で形成した下地層表面に、例１については上記ガラス基板の表面に、表２に示すとおりそれぞれの例毎に、上記調製例で得た中間層用コーティング組成物Ｙ１〜Ｙｃｆ３の２ｇをスキージコート法によって塗布した。その後、２５℃、８０％ＲＨに設定された恒温恒湿槽で１時間保持して中間層を形成し、基板上に中間層が形成された基板（例１）、および基板側から順に下地層および中間層が形成された基板（例２〜例９）を得た。なお、例１０、例１１については中間層の形成を実施せず、下地層上に最外層を形成した。
【０１０９】
さらに、表２に示すそれぞれの例毎（例１〜例７、１０、１１）に、上記基板上の中間層表面または下地層表面に、上記調製例で得た最外層用コーティング組成物Ｚ１〜Ｚｓ６の２ｇをそれぞれ染み込ませた布を用いて、ワイプコートによる該組成物の塗布を行い、その後２５℃で１０分間乾燥させた。これにより、例１については基板側から順に中間層および最外層が形成された基板を得た。例２〜例７については、基板側から順に下地層、中間層および最外層が形成された基板を得た。例８、例９については最外層の形成を実施せず、基板側から順に下地層と中間層が形成された基板を得た。例１０、例１１については、基板側から順に下地層と最外層が形成された基板を得た。
上記で得られた各例（１〜１１）の、ガラス基板上に各層が上記の順で積層された各層付き基板は、表面処理液（Ｗ１）を２ｇ含ませた布で拭き上げることにより、仕上げを行い撥水膜付き基板とした。
【０１１０】
各例における撥水膜付き基板の評価は、次のように行った。
＜撥水性＞
撥水性は以下の方法で測定した水接触角（ＣＡ）の値で評価した。まず、以下の各試験を行う前に初期値を測定した。なお、初期値において水接触角（ＣＡ）が１００度以上であれば、実用上、十分に高い撥水性を有するといえる。
【０１１１】
［水接触角（ＣＡ）］
撥水膜付き基板の撥水膜表面に置いた、直径１ｍｍの水滴の接触角をＣＡ−Ｘ１５０（協和界面科学社製）を用いて測定した。撥水膜表面における異なる５ヶ所で測定を行い、その平均値を算出した。
【０１１２】
＜耐アルカリ性＞
撥水膜付き基板を、０．１Ｎ水酸化ナトリウム水溶液（ｐＨ１３）に撥水膜表面を上にして２４時間浸漬する試験（耐アルカリ試験）を行った後、純水で洗浄した後、上記方法により水接触角を測定した。なお、この耐アルカリ性試験を行った後に、水接触角（ＣＡ）が８０度以上の値を保持していれば、実用上、撥水性能の耐アルカリ性は十分であると評価される。
【０１１３】
＜耐候性＞
ＪＩＳＺ２３８１に準拠して屋外暴露試験を行った。すなわち、撥水膜付き基板を、撥水膜表面が水平に対して３０度の角度で南向きになるよう屋外に設置し、３ヶ月放置する試験（屋外暴露試験）を行った後、上記方法により水接触角を測定した。なお、この屋外暴露試験を行った後に、水接触角（ＣＡ）が１００度以上の値を保持していれば、実用上、撥水性能の耐候性は十分であると評価される。
【０１１４】
【表２】
2014024288.tif 000005
【０１１５】
本発明の実施例に相当する例１〜例６で得られた撥水膜付き基板は、十分な撥水性、耐アルカリ性および耐候性を有し、かつ環境負荷が少ない。特に、例１、例２、例６で得られた撥水膜付き基板は、特に厳しい条件での耐アルカリ性に優れ、参考例である例１１の環境負荷が大きい撥水膜付き基板と同等の性能を有する。比較例の７〜１０は初期の撥水性や環境負荷の点では問題がないが、耐アルカリ性または耐候性のいずれかが十分でない。
【産業上の利用可能性】
【０１１６】
本発明の撥水膜付き基板は、十分な撥水性、耐アルカリ性および耐候性を有し、かつ環境負荷が少ない。本発明の撥水膜付き基板は、電車、自動車、船舶、航空機等の輸送機器におけるボディー、窓ガラス（フロントガラス、サイドガラス、リアガラス）、ミラー、バンパー等の物品としての用途に好適に用いられる。
【符号の説明】
【０１１７】
１Ａ、１Ｂ…撥水膜付き基板、２…基板、３…撥水膜、３１…最外層、３２…中間層、３３…下地層。
【図１】
2014024288.tif 000007
【図２】
2014024288.tif 000008